(57)【要約】本発明は、フォギングが少なくかつ吸尽率が高い加脂剤組成物を製造するために特に有用な、４〜１２個のＡＯ単位でアルコキシル化されたＣ６−Ｃ１４−アルカノールまたは複数の該アルカノールの混合物である成分Ａ、１５〜３０個のＡＯ単位でアルコキシル化されたＣ１２−Ｃ２４−脂肪アルコールの混合物である成分Ｂ、および、４０〜１００個のＡＯ単位でアルコキシル化されたＣ１２−Ｃ２４−脂肪アルコールの混合物である成分Ｃを含む乳化剤組成物および得られた上述のような好適な加脂剤組成物、および、革の製造に得られた乳化剤組成物と加脂剤組成物を使用する方法を提供する。【特許請求の範囲】
【請求項１】
３成分Ａ、ＢおよびＣを含有する乳化剤組成物であって、
成分Ａが、４〜１２個のＡＯ単位でアルコキシル化されたＣ６−Ｃ１４−アルカノールまたは複数の該アルカノールの混合物であり、
成分Ｂが、１５〜３０個のＡＯ単位でアルコキシル化されたＣ１２−Ｃ２４−脂肪アルコールの混合物であり、
成分Ｃが、４０〜１００個のＡＯ単位でアルコキシル化されたＣ１２−Ｃ２４−脂肪アルコールの混合物である、
ことを特徴とする乳化剤組成物。
【請求項２】
前記各成分の組成物の総質量に対する質量割合が、成分Ａが２０〜６０質量％であり、成分Ｂが２０〜７０質量％であり、成分Ｃが１０〜５０質量％である、請求項１に記載の乳化剤組成物。
【請求項３】
前記成分Ａが、４〜１２個のＡＯ単位でアルコキシル化されたＣ８−Ｃ１２−アルカノールの混合物であり、
前記成分Ｂが、１５〜３０個のＡＯ単位でアルコキシル化されたＣ１４−Ｃ２０−脂肪アルコールの混合物であり、
前記成分Ｃが、４０〜１００個のＡＯ単位でアルコキシル化されたＣ１４−Ｃ２０−脂肪アルコールの混合物である、
請求項１に記載の乳化剤組成物。
【請求項４】
１種以上の変性または未変性の天然加脂有効成分および場合により合成の加脂有効成分、
乳化剤、および、
場合により希釈剤、特に水、
を含む革用加脂剤組成物であって、
請求項１に記載の乳化剤組成物を含むことを特徴とする加脂剤組成物。
【請求項５】
前記加脂有効成分が、酸化度が比較的高くスルフィット化度が比較的低い中性油を含む、請求項４に記載の加脂剤組成物。
【請求項６】
請求項１に記載の乳化剤組成物を革製造において使用する方法。
【請求項７】
請求項１に記載の乳化剤組成物を加脂剤組成物の製造のために使用する方法。
【請求項８】
請求項１に記載の乳化剤組成物を、革製造において、酸化度が比較的高くスルフィット化度が比較的低い中性油と組み合わせて使用する方法。
【請求項９】
請求項１に記載の乳化剤組成物を、加脂剤組成物の製造のために、酸化度が比較的高くスルフィット化度が比較的低い中性油と組み合わせて使用する方法。
【請求項１０】
加脂剤と乳化剤とを含有する水剤フロートで処理することにより革および皮を加脂処理する方法であって、
前記加脂剤の１０〜９０質量％、好ましくは２５〜７５質量％が、酸化度が比較的高くスルフィット化度が比較的低い中性油であり、
前記フロートが、１〜１０質量％、好ましくは２．５〜７．５質量％の請求項１に記載の乳化剤組成物を含有していることを特徴とする方法。
【発明の詳細な説明】
【技術分野】
【０００１】
本発明は、フォギングが少なくかつ吸尽率が高い加脂剤組成物を製造するために特に有用である乳化剤組成物、製造された上述のような加脂剤組成物、および革製造において上記乳化剤組成物および加脂剤組成物を使用する方法、および製造されたフォギングの少ない革に関する。
【背景技術】
【０００２】
革製造において、革を柔軟化するために、革の豊満性および強度を増加するために、そして革を湿分、埃および外部の化学的な影響から保護するために、加脂剤が使用されている（例えば、Ｈ．Ｈｅｒｆｅｌｄによる“Ｂｉｂｌｉｏｔｈｅｋ  ｄｅｓ  Ｌｅｄｅｒｓ”、４巻、（１９８５年）、１３頁以降参照）。市販の加脂剤は、一般的には、化学的に変性された天然脂肪、脂肪油、ロウ、樹脂およびこれらの誘導体、および／または石油留分およびその二次製品から構成されている製品である（Ｈ．Ｈｅｒｆｅｌｄによる“Ｂｉｂｌｉｏｔｈｅｋ  ｄｅｓ  Ｌｅｄｅｒｓ”、４巻、（１９８５年）、５９頁以降参照）。
【０００３】
市販の加脂剤は、一般的には、天然脂肪、脂肪油、ロウ、樹脂およびこれらの誘導体、および／または石油留分およびその二次製品、および、粗製、精製および／または加工（ラノリン）形態の“羊毛脂”のようなロウ様製品、のような加脂有効成分から構成されている。加脂有効成分は、所望により化学的に変性可能であり、すなわち変性された化学構造を有することができる。
【０００４】
加脂剤は、通常、天然脂肪として知られている未変性の有効成分と化学的に変性された有効成分との組み合わせである。
【０００５】
加脂有効成分は、一般的には、上述の材料における二重結合の少なくとも一部に付加反応および酸化反応を施すことにより化学的に変性される。頻繁に実行されている変性の例として、上述の脂肪質材料にスルホン酸基を導入するスルフィットの付加、および、酸素基を導入するとともにオリゴマー化を進行させることもある空気酸化が挙げられる。この他の可能性としては、上記脂肪質材料の（部分）加水分解、エステル交換、および同様の変性反応が含まれる。
【０００６】
これらの化学的変性の目的は、加脂剤の性能に関連する加脂有効成分の特性、例えば、親水性、疎水性、溶解性、分散性、浸透性、付着性、を特別な用途またはユーザーの要求に合うように最適化することである。
【０００７】
部分的なスルフィットの付加（スルホン酸基の導入）および部分酸化は、工業的な実施において特に重要である。これらの変性方法の組み合わせにより、加脂剤としての興味深い性能の全体、特に親水性、浸透性および付着性、に対して少なくとも影響を与えることができる。
【０００８】
本発明は、革、特に高級自動車の車内装飾用革、の製造のための低濃度の揮発成分を含む新規な革処理用組成物、このような組成物の製造方法、およびフォギングの少ない革の製造においてこの組成物を使用する方法に関する。自動車の車内装飾用の革には、ある基準を満たすことが要求される。満たすべき基準は、主として、柔軟性、光および熱に対する耐久性、およびフォギング耐性である。ドイツ工業規格ＤＩＮ７５２０１は、自動車内部部品から蒸発した揮発成分のガラス窓上、特にフロントガラス上での結露を“フォギング”として定義づけている。同じ工業規格は、革のフォギング性能を評価するための重量法および反射率法を規定している。
【０００９】
ＥＰ４９８６３４Ａ２は、フォギングの少ない革を製造するための特別のポリマー、および、実質的に有機溶媒を含まずかつ主成分としての少なくとも１種の疎水性モノマーと少量の少なくとも１種の親水性モノマーとから形成された両親媒性コポリマーを含んでいる水性分散液を推奨している。この分散液で革を処理すると、ＤＩＮ７５２０１に従った重量法による試験において良好な結果が得られる。
【００１０】
これらの両親媒性コポリマーは、水中での乳化重合によって好適に製造される。しかしながら、使用されるモノマーどおしの親水性が異なるために共重合において当然に問題が発生し、極端な場合にはそれぞれのモノマーにより目的のポリマーとは異なるホモポリマーが形成されかねない。さらに、モノマーどおしの溶解性が本質的に逆方向であるために、残留モノマーを分解するために費用のかかる再処理が必要になる。乳状液の良好な安定性を得るために十分な量の乳化剤（この明細書に記載されている実施例では、硫酸ラウリルが使用されている）を添加する必要もあるが、この点は革加工作業において廃水の問題を提起しかねない。
【００１１】
ＥＰ４６６３９２Ｂ１は、疎水性のペンダント基とアルコキシル化されたペンダント基とを含むポリマーを、慣用の方法によって得ることのできるポリマーを重合した後で誘導体にして製造する方法を開示している。好ましくは、ポリマーをアクリルアミドおよび／またはアクリル酸のような簡単なモノマーから慣用の重合法によって製造し、その後に疎水基を有する第１アミンとアルコキシル化された第１または第２アミンとの混合物を使用して誘導体を形成する。記載されたポリマーは、増粘剤および防汚剤として使用されている。
【００１２】
ＷＯ９８／１０１０３は、ポリマー状の加脂剤を、まずアクリル酸および／またはメタクリル酸および／またはこれらのアシル塩化物および／またはこれらの無水物を別の共重合可能な水溶性モノマーおよび共重合可能な水不溶性モノマーと重合させ、次いで得られたポリマーをアミンと反応させる、という方法により製造する方法を開示している。この明細書に記載された実施例の製品で処理した革についてＤＩＮ７５２０１Ｂの重量法に従って測定したフォギング値は１．２ｍｇおよび１．５ｍｇであり、比較製品（Ｍａｇｎｏｐａｌ（登録商標）ＳＯＦ；フォギングが少ないポリマー状加脂剤：Ｃｈｒｏｍｏｐｏｌ（登録商標）ＬＦＣ；魚油を基礎としたフォギングが少ない加脂剤：両剤ともＳｔｏｃｋｈａｕｓｅｎ  ＧｍｂＨ＆Ｃｏ．ＫＧ製）で被覆した革のフォギングの値は３．９ｍｇおよび３．５ｍｇである。ＤＩＮ７５２０１Ａの反射率法に従った測定結果は、実施例の製品に関しては５１％および５５％であり、比較製品に関しては３４％および４０％である。
【００１３】
ＵＳ５３４８８０７は、溶媒を含まずフォギングが少ない加脂剤として主成分としての疎水性単位部分と少量の親水性単位部分とから構成されている特別の両親媒性のコポリマーを使用する方法を開示している。これらのポリマーを製造するために使用される親水性モノマーには、不飽和カルボン酸の酸性または塩基性に置換されたエステル、例えばスルファトエチル（メト）アクリラートまたはジメチルアミノエチル（メト）アクリラートが含まれる。有用な疎水性モノマーには、例えば長鎖アルケンまたは（Ｃ４−Ｃ１２）−アルキル（メト）アクリラートまたはＣ４−Ｃ１２カルボン酸のビニルエステルが含まれる。この物質は、良好なフォギング値を与えるが、浴での吸尽率に関するデータが開示されていない。
【００１４】
この場合も、両親媒性のコポリマーは、水中での乳化重合によって好適に製造される。しかしながら、使用されるモノマーどおしの親水性が異なるために、ＥＰ４９８６３４Ａ２に関して示したのと同じ重合の問題が生じる。
【００１５】
これらのポリマー以外にも、ＥＰ７５３５８５Ｂ１は、家具の革のためのフォギングが少ない表面処理、および、１６個未満の炭素原子を含む脂肪酸成分を３％未満の量で含む特別に処理された天然油を加脂剤組成物の基剤として使用する方法を開示している。使用されている天然油は、大豆油、ラード油、紅花油およびヒマワリ油である。まず列挙された天然油を望ましくない低分子量成分を除去するために蒸留し、その後で乳化を促進するために重亜硫酸塩または重硫酸塩を付加する。次いで、得られた（部分的に）官能化された油を乳状にして使用する。
【００１６】
環境保全の理由から、吸尽率の高い加脂剤が好ましい。吸尽率の高い加脂剤の場合は、加脂剤がコラーゲンによってほとんど全て吸収されなければならない。湿った状態の青色の中間製品の場合は、通常アニオン性の加脂剤がクロム（ＩＩＩ）カチオンによって固定されている。湿った状態の白色の製品はカチオン性の金属塩を使用せずに製造され、これらの結合部位が存在しない。結論的には、先行技術によって製造された市販の加脂剤については、浴での吸尽率が低い。すなわち、残留フロートの化学的酸素要求量（ＣＯＤ）の値が高い。先行技術では、浴での吸尽率は加脂剤の化学的変性によって改善され、高い吸尽率は一般的には加脂剤組成物を革表面に堆積させることによって達成される。しかしながら、これらの化合物は革に弱く固定されているにすぎず、従ってＤＩＮ７５２０１に従ったフォギング値が大きい革が提供されている。
【００１７】
上述の先行技術の方法は全て、ポリマーまたは化学的に変性された天然油を基剤とした加脂成分を使用しており、これらの製品は特別の比較的制限された材料群に含まれる点で共通している。その上これらの方法の全てが、フロートの吸尽率を最大にするという環境面の問題を完全に無視している。
【００１８】
【特許文献１】
欧州特許出願公開第４９８６３４号明細書
【特許文献２】
欧州特許第４６６３９２号明細書
【特許文献３】
国際公開第９８／１０１０３号のパンフレット
【特許文献４】
米国特許第５３４８８０７号明細書
【特許文献５】
欧州特許第７５３５８５号明細書
【発明の開示】
【発明が解決しようとする課題】
【００１９】
従って、本発明の目的は、先行技術における上述の問題点のない加脂剤組成物および革を加脂処理するための方法を提供することである。
【課題を解決するための手段】
【００２０】
発明者等は、驚くべきことに、上述の目的は以下に示す新規な乳化剤組成物およびこの組成物を用いた加脂剤混合物を使用することによって達成されることを発見した。
【００２１】
特に有利な効果は、以下に示すように、本発明の乳化剤を特別に変性された加脂剤と組み合わせて使用することにより達成される。
【００２２】
本発明は従って、３成分Ａ、ＢおよびＣを含有する乳化剤組成物であって、
成分Ａが、４〜１２個のＡＯ単位でアルコキシル化されたＣ６−Ｃ１４−アルカノールまたは複数の該アルカノールの混合物であり、
成分Ｂが、１５〜４０個のＡＯ単位でアルコキシル化されたＣ１２−Ｃ２４−脂肪アルコールの混合物であり、
成分Ｃが、５０〜１００個のＡＯ単位でアルコキシル化されたＣ１２−Ｃ２４−脂肪アルコールの混合物である、
ことを特徴とする乳化剤組成物を提供する。
【００２３】
ＡＯ単位とは、２〜４個、好ましくは２〜３個の炭素原子を有するアルキレンオキシド単位を簡便に示したものである。ポリエーテル鎖の構成単位は、全てが同一であっても異なっていてもよく、異なる場合にはランダムに分布していてもよくブロックの形態であってもよい。
【００２４】
上記乳化剤組成物における各成分の組成物の総質量に対する質量割合は、成分Ａに関しては２０〜６０質量％、好ましくは２５〜５０質量％、特に好ましくは２８〜４０質量％であり、成分Ｂに関しては２０〜７０質量％、好ましくは２５〜６０質量％、特に好ましくは３０〜４５質量％であり、成分Ｃに関しては１０〜５０質量％、好ましくは１５〜４０質量％、特に好ましくは２２〜３２質量％である。
【００２５】
好ましくは、成分Ａのアルコキシル化アルカノールまたはアルコキシル化アルカノール混合物は、平均８〜１２個の炭素原子、特に１０個の炭素原子を有しており、成分Ｂおよび成分Ｃのアルコキシル化アルカノール混合物は、平均１４〜２０個の炭素原子、特に１６〜１８個の炭素原子を有している。
【００２６】
さらに、成分Ａが５〜１０個のＡＯ単位を有しており、成分Ｂが２０〜３０個のＡＯ単位を有しており、成分Ｃが５０〜１００個のＡＯ単位を有している乳化剤組成物が好ましい。
【発明を実施するための最良の形態】
【００２７】
アルコキシル化長鎖アルコールは公知である。これらは脂肪アルコール中に存在する対応するアルカノールおよびアルカノール混合物と、所望モル量のエチレンオキシド、プロピレンオキシドまたはブチレンオキシドのようなアルキレンオキシドとを反応させることによって得られる。反応のバッチにどのようにアルキレンオキシドを導入したかに依存して、特別なランダムまたはブロックタイプのポリエーテル鎖を製造することができる。反応は、少量の水および／またはアルカリの触媒によって促進することができる。
【００２８】
本発明の乳化剤組成物は、各成分を必要に応じて温和な条件で加熱して撹拌して混合することによって製造される。
【００２９】
これらを所望により水と混合し、ユーザーの要求に一致した便利な約４０〜８０質量％の固体含有量を有する溶液にすることができる。もちろん、本発明の乳化剤組成物を他の濃度にしたものも、特別な目的のために同様に得ることができる。
【００３０】
本発明はさらに、１種以上の変性または未変性の天然加脂有効成分および／または場合により合成の加脂有効成分、特にポリマー状有効成分と、乳化剤と、場合により希釈剤、特に水と、を含む革用の加脂剤組成物であって、上述の乳化剤組成物を含むことを特徴とする加脂剤組成物をも提供する。
【００３１】
一般的には、本発明の加脂剤組成物は、２〜２０質量％、好ましくは５〜１５質量％の本発明の乳化剤組成物を含む。
【００３２】
特に優れた効果は、本発明の乳化剤組成物を、酸化度が比較的高くかつスルフィット化度が比較的低いように酸化およびスルフィット化することにより化学変性された少なくとも１種の中性油を含む加脂成分と組み合わせた加脂剤組成物を使用する場合に得られる。
【００３３】
有用な中性油は、原則として十分な量の二重結合を含む慣用の天然油の全てを含む。簡便に使用される天然加脂成分は、野菜または動物起源の脂肪質材料であり、特に十分量の不飽和酸を有している天然脂肪酸のグリセリドである。
【００３４】
極めて有用な脂肪質材料は、ヨウ素価が約１０〜約２００である野菜および動物の脂肪および油である。この範囲の下限には例えばステアリンおよび桐油があり、この範囲の上限には特に魚油および大風子油がある。
【００３５】
どの脂肪質材料が選択されるかは、様々な因子の中でも本発明の混合物が用いられるべき特別の最終用途に依存する。例えば、魚油の使用は、これらの脂肪に臭気が伴っているため、高級革製品の製造には望ましくないかもしれない。
【００３６】
ヨウ素価が約３０〜約１２０、特に４０〜８５である脂肪質材料が好ましい。
【００３７】
特に好ましい脂肪質材料としては、異なる起源の獣脂類、骨油、牛足油、特に蓄牛のみから採取した牛足油、ラード油、トリオレイン、ナタネ油、オリーブ油、ナッツ油、およびひまし油が挙げられる。
【００３８】
モノ不飽和またはポリ不飽和の脂肪質材料の酸化生成物およびスルフィット化生成物は、これらの脂肪質材料に存在するオレフィン性二重結合とスルフィット化剤および/または酸化剤との反応により生成する。脂肪質材料に存在する二重結合の一部のみまたは全部が反応に関与してもよい。
【００３９】
本発明においては特に、例えば魚油およびナタネ油が使用される。
【００４０】
本発明において、“酸化度が比較的高い”とは、酸化の前後における油または脂肪の比重の差Δｄが０．０１〜０．１の範囲、好ましくは０．０３〜０．０５の範囲にあるような場合を表す。
【００４１】
本発明において、“スルフィット化度が比較的低い”とは、中性油が重亜硫酸ナトリウム（Ｎａ２Ｓ２Ｏ５）換算でその質量の２〜８％、好ましくは３〜５％のスルフィットと反応したような場合を表す。
【００４２】
１種以上の変性または未変性の天然の加脂有効成分および/または場合により合成の、例えばポリマー状の加脂有効成分、乳化剤、および、場合により希釈剤、特に水を含み、上述の乳化剤組成物の１種を含む本発明の加脂剤組成物であって、上記有効成分がスルフィット化度が比較的低く酸化度が比較的高い中性油を含む組成物が特に好ましい。
【００４３】
本発明の特に好ましい加脂剤組成物は、一般には８０〜９８質量％、好ましくは８５〜９５質量％の加脂有効成分を含み、該有効成分の２０〜８０質量％、特に２５〜７５質量％が本発明において使用するのが好ましいスルフィット化度が比較的低く酸化度が比較的高い中性油である加脂剤組成物である。
【００４４】
本発明の加脂剤組成物は、そのままの形態で、または、ユーザーの要求に依存して好ましくは４０〜８０質量％の固体含有量を有する水性乳状液の形態で供給することができる。
【００４５】
好ましい本発明の加脂剤組成物の各成分、すなわち、本発明の乳化剤混合物およびスルフィット化度が比較的低く酸化度が比較的高い中性油は、加脂剤フロートにどの順番ででも別々に添加することができる。本発明はまた、加脂剤と乳化剤とを含有する水剤フロートで処理することにより革および皮を加脂処理する方法であって、加脂剤の１０〜９０質量％、好ましくは２５〜７５質量％が酸化度が比較的高くスルフィット化度が比較的低い中性油であり、フロートが１〜１０質量％、好ましくは２．５〜７．５質量％の本発明の乳化剤組成物を含有していることを特徴とする方法を提供する。
【００４６】
本発明はさらに、革製造において好ましくは酸化度が比較的高くスルフィット化度が比較的低い中性油と組み合わせて本発明の乳化剤組成物を使用する方法、および加脂剤組成物の製造のために好ましくは酸化度が比較的高くスルフィット化度が比較的低い中性油と組み合わせて本発明の乳化剤組成物を使用する方法を提供する。
【００４７】
本発明の加脂剤組成物の使用により、革が柔軟になり、革の豊満性および強度が増加し、そして革が湿分、埃および外部の化学的な影響から保護される。
【００４８】
革処理用フロートに本発明の乳化剤組成物が存在すると、極めて良好な浴での吸尽率が得られ、従って特に低いＣＯＤ値が得られるとともに、革の内部に加脂成分が良好に付着し、従って低いフォギング値が得られる。
【実施例】
【００４９】
以下の例を使用して本発明を説明する。
【００５０】
例１：本発明の乳化剤組成物の調製
１８０ｋｇの７個のＡＥＯ単位でエトキシル化されたＣ１０アルカノール、２００ｋｇの２５個のＡＥＯ単位でエトキシル化されたＣ１６−Ｃ１８脂肪アルコール、および１４０ｋｇの８０個のＡＥＯ単位でエトキシル化されたＣ１６−Ｃ１８脂肪アルコールをともに、撹拌容器内で６０〜８０℃の温度で完全に均一化するまで撹拌した。得られた組成物は、水に溶解する。この組成物は、革の製造において、そのまま直接、または水性希釈液（４０〜８０質量％の濃度が使用しやすい。）の形態で使用することができる。
【００５１】
例２：加脂処理しない革の製造
蓄牛皮をクロムなめししたシェービング後の厚みが２．０〜２．２ｍｍの革１００質量部を、４０℃の水１００質量部中に導入し、蟻酸ナトリウムおよび重炭酸ナトリウムを添加してｐＨ４．５に調整した。得られた革を４０℃で６０分間ドラムで処理し、次いで水２００質量部で洗浄した。
【００５２】
次いで４０℃の水１００質量部および市販のポリマー状なめし剤２質量部、市販の樹脂なめし剤４質量部、および市販のミモザを加えた。９０分間ドラムで処理した後、革を市販の革用染料１質量部を加えた同じフロート中で染色した。次いでフロートを落とし、水１００質量部を加え、革を５０℃で６０分間通常のようにドラムで処理した。
【００５３】
次いでフロートを蟻酸でｐＨ３．５〜３．８に調整し、革全体を簡単に濯ぎ、さらに一般的に行われている方法で加工した。フロートのサンプル２０ｍｌを、ＣＯＤを測定するために採取した。得られた革を十分に乾燥したが、最小限度の豊満性を示し、ざらついていた。
【００５４】
フロートのサンプルのＣＯＤ値は、ＤＩＮ３８４０９−Ｈ４３−１に従って測定し、得られた革のフォギング値は、ＤＩＮ７５２０１Ｂに従って測定した。測定の結果を表２にまとめた。
【００５５】
例３：加脂処理した革の製造：比較例
蓄牛皮をクロムなめししたシェービング後の厚みが２．０〜２．２ｍｍの革１００質量部を、４０℃の水１００質量部中に導入し、蟻酸ナトリウムおよび重炭酸ナトリウムを添加してｐＨ４．５に調整した。得られた革を４０℃で６０分間ドラムで処理し、次いで水２００質量部で洗浄した。
【００５６】
次いで４０℃の水１００質量部および市販のポリマー状なめし剤２質量部、市販の樹脂なめし剤４質量部、および市販のミモザを加えた。９０分間ドラムで処理した後、革を市販の革用染料１質量％を加えた同じフロートで染色した。次いでフロートを落とし、革を水１００質量部と市販のレシチン加脂剤４質量部または表１に示した組成の加脂剤混合物ＡまたはＢ６質量部との液と混合し、革をこのフロート内で５０℃で６０分間通常のようにドラムで処理した。
【００５７】
次いでフロートを蟻酸でｐＨ３．５〜３．８に調整し、革全体を簡単に濯ぎ、さらに一般的に行われている方法で加工した。フロートのサンプル２０ｍｌを、ＣＯＤを測定するために採取した。得られた革は極めて良好な色、良好な豊満性、平均的な柔軟性とともに安定したきめを有していた。革の表面は、脂肪質の手触りであった。加脂時間の最後に採取したフロートのサンプルのＣＯＤ値は、ＤＩＮ３８４０９−Ｈ４３−１に従って測定し、得られた革のフォギング値は、ＤＩＮ７５２０１Ｂに従って測定した。測定の結果を表２にまとめた。
【００５８】
表１：加脂剤ＡおよびＢの組成
2005502458.tif 000002
＊  空気による酸化度は、比重（ｇ/ｍｌ）の増加量Δｄによって評価した。
【００５９】
例４：加脂処理した革の製造：実施例
例３を、同じ条件下で、同じなめし材料および加脂剤混合物ＡおよびＢを使用して繰り返した。但し、上記加脂剤混合物に加えて、例１で製造された乳化剤組成物５．２質量部をフロートに添加した。革の加脂処理およびその後の処理は、例３と全く同様に続けた。
【００６０】
その後、フロートのサンプルのＣＯＤ値と製造された革のフォギング値を、例２および３におけると同様に測定した。製造された革は、例３で得られた革と同じ品質を有していた。例２〜４において得られたＣＯＤおよびフォギング値の測定値を、表２にまとめた。
【００６１】
表２
2005502458.tif 000003
＊重量法により測定
【００６２】
浴での収尽率に顕著な改良が認められる（ＣＯＤ値が約７５％減少）とともに、フォギング値には変化がないかまたは減少していることがわかる。通常はＣＯＤ値が減少するとフォギング値が増加するので、この点はまさに優れた効果である。
【国際公開パンフレット】
2005502458.tif 000004
2005502458.tif 000005
2005502458.tif 000006
2005502458.tif 000007
2005502458.tif 000008
2005502458.tif 000009
2005502458.tif 000010
2005502458.tif 000011
2005502458.tif 000012
2005502458.tif 000013
2005502458.tif 000014
2005502458.tif 000015
2005502458.tif 000016
2005502458.tif 000017
2005502458.tif 000018
【国際調査報告】
2005502458.tif 000019
2005502458.tif 000020
2005502458.tif 000021
2005502458.tif 000022